(57)【要約】【課題】ピンクゴールド宝飾品用に好適な鮮やかなピンク色の色調・優れた加工性を有すると共に、健康増進効果も発揮する低コストな金合金を実現する。【解決手段】金が、３７．５質量％以上５０質量％未満、銅が、４８質量％以上６２．５質量％以下、銀が、６質量％未満、亜鉛が、６質量％未満、ゲルマニウムが、０．０２質量％以上３質量％以下、インジウムが、０．０２質量％以上３質量％以下と成されたことを特徴とする金合金。【選択図】なし【特許請求の範囲】
【請求項１】
金が３７．５質量％以上５０質量％未満、銅が４８質量％以上６２．５質量％以下、銀が６質量％未満、亜鉛が６質量％未満、ゲルマニウムが０．０２質量％以上３質量％以下、インジウムが０．０２質量％以上３質量％以下であることを特徴とする金合金。
【請求項２】
金が４１．７質量％、銅が５１．５質量％以上５４質量％以下、銀が４．５質量％以下、亜鉛が２質量％以下、ゲルマニウムが２質量％、インジウムが０．３質量％であることを特徴とする請求項１に記載の金合金。
【請求項３】
金が４１．７質量％、銅が５４質量％、亜鉛が２質量％、ゲルマニウムが２質量％、インジウムが０．３質量％であることを特徴とする請求項２に記載の金合金。
【請求項４】
金が４１．７質量％、銅が５１．５質量％、、銀が４．５質量％、ゲルマニウムが２質量％、インジウムが０．３質量％であることを特徴とする請求項２に記載の金合金。
【請求項５】
金が４１．７質量％、、銅が５４質量％、銀が２質量％、ゲルマニウムが２質量％、インジウムが０．３質量％であることを特徴とする請求項２に記載の金合金。
【発明の詳細な説明】
【技術分野】
【０００１】
この発明は、金合金に係り、特に、ピンクゴールド宝飾品に好適な鮮やかなピンク色の色調・優れた加工性を有すると共に、健康増進効果も発揮する低コストな金合金に関する。
【背景技術】
【０００２】
近年、ピンク色の色調を有する金合金を用いたピンクゴールドと称される宝飾品（ネックレス、ブレスレット、指輪等）が人気となっている。
従来、この種のピンク色の色調を有する金合金として、例えば、特開２００１−３３５８６１号公報に開示されているように、金を主成分（重量比で５８．５〜７５％）とし、これに赤色成分を加えるための銅（重量比で１０〜３０％）、赤色調整用のマンガン（重量比で２〜１０％）を添加して構成したものがある。
【特許文献１】特開２００１−３３５８６１号（表１及び表２）
【発明の開示】
【発明が解決しようとする課題】
【０００３】
しかしながら、高価な金を重量比で５８．５（１４金）〜７５％（１８金）も使用することはコスト高を招来するものであることから、ピンクゴールド宝飾品に適した色調・優れた加工性を有しながら低コストな金合金の実現が望まれていた。
【０００４】
本発明は、上記要請に応えるためになされたものであり、ピンクゴールド宝飾品に好適な鮮やかなピンク色の色調・優れた加工性を有しながら低コストな金合金の実現を目的とする。また、本発明は、健康増進効果を発揮する金合金の実現も目的とするものである。
【課題を解決するための手段】
【０００５】
上記目的を達成するため、本発明の金合金は、金が３７．５質量％以上５０質量％未満、銅が４８質量％以上６２．５質量％以下、銀が６質量％未満、亜鉛が６質量％未満、ゲルマニウムが０．０２質量％以上３質量％以下、インジウムが０．０２質量％以上３質量％以下であることを特徴とする。
【０００６】
上記範囲中において、金が４１．７質量％、銅が５１．５質量％以上５４質量％以下、銀が４．５質量％以下、亜鉛が２質量％以下、ゲルマニウムが２質量％、インジウムが０．３質量の金合金が好ましく（請求項２）、より具体的には、金４１．７質量％、銅５４質量％、亜鉛２質量％、ゲルマニウム２質量％、インジウム０．３質量％で構成して成る金合金（請求項３）、金４１．７質量％、銅５１．５質量％、銀４．５質量％、ゲルマニウム２質量％、インジウム０．３質量％で構成して成る金合金（請求項４）、金４１．７質量％、銅５４質量％、銀２質量％、ゲルマニウム２質量％、インジウム０．３質量％で構成して成る金合金（請求項５）が好適である。
【発明の効果】
【０００７】
本発明に係る金合金は、鮮やかなピンク色の色調・優れた加工性を有しながら、金の含有率が３７．５質量％以上５０質量％未満と低いため、低コストである。
また、本発明に係る金合金は、遠赤外効果、イオン浸透効果等を有する元素であるゲルマニウムを含有していることから、血行促進による肩こりや筋肉痛の改善、血液浄化等のゲルマニウムの有する種々の健康増進効果を発揮することができる。
【発明を実施するための最良の形態】
【０００８】
本発明の金合金は、金（Ａｕ）が３７．５質量％以上５０質量％未満、銅（Ｃｕ）が４８質量％以上６２．５質量％以下、銀（Ａｇ）が６質量％未満、亜鉛（Ｚｎ）が６質量％未満、ゲルマニウム（Ｇｅ）が０．０２質量％以上３質量％以下、インジウム（Ｉｎ）が０．０２質量％以上３質量％以下となるよう鋳造するものである。
【０００９】
金の含有割合は、コストを抑制する観点からは低いほど良いが、３７．５質量％より含有割合が低いと金色の色調を十分得ることができず、一方、５０質量％以上だとコストが上がるため、３７．５質量％以上５０質量％未満するのが適当である。
【００１０】
銅は、金色に赤色成分を加えてピンク色の色調を得るために含有されるものである。銅の含有割合が高いほど赤色が強くなるが、ピンクゴールド宝飾品に好適な鮮やかなピンク色を得るためには、上記の通り、４８質量％以上６２．５質量％以下の範囲と成される。
【００１１】
銀は、銅の赤色成分を緩和する（薄める）ため、及び、合金強度を高めるために配合するものであるが、６質量％以上だと銅の赤色成分が薄まりすぎて白っぽくなり、ピンク色の色調が得られなくなるため、６質量％未満と成される。尚、銀は必須成分ではないので、使用しなくても良い。
亜鉛は、銅の赤色成分を緩和する（薄める）ため、及び、加工性を向上させるために配合するものであるが、６質量％以上だと銅の赤色成分が薄まりすぎて白っぽくなり、ピンク色の色調が得られなくなると共に、融点が下がってロウ付け加工性が悪化するため、６質量％未満と成される。尚、銀と同様に、亜鉛も必須成分ではないので、使用しなくても良い。
【００１２】
ゲルマニウムは、銅、銀、亜鉛のガス（特に酸素）吸蔵による溶湯の流動性低下を防止し、鋳造体中の巣の低減に効果があり、また、結晶を微細化し硬さの向上にも効果がある。添加量を０．０２質量％以上３質量％以下としたのは、０．０２質量％未満では上記効果が得られず、３質量％を超えると靱性が失われ、加工性の低下をきたすためである。
【００１３】
また、ゲルマニウムは、遠赤外効果、イオン浸透効果等を有する元素であり、血行促進による肩こりや筋肉痛の改善、血液浄化等、種々の健康増進効果を発揮することが知られている。
すなわち、ゲルマニウムから放射される遠赤外線は、人の体温を上昇させて血行を促進し、肩こりや筋肉痛を改善する効果をもたらす。
また、ゲルマニウムが人の皮膚に接触すると、イオン浸透効果によりゲルマニウムイオンが皮膚組織中の血管に浸透し、血液が酸性（プラスイオン）状態の場合にゲルマニウムのマイナスイオン（アルカリ性）により血液ＰＨを正常な弱アルカリ性（ＰＨ７．４）に改善する血液浄化効果を発揮するものである。
而して、本発明の金合金中にはゲルマニウムが含有されているので、血行促進による肩こりや筋肉痛の改善、血液浄化等のゲルマニウムの有する種々の健康増進効果を発揮することができる。
【００１４】
インジウムは、上記したゲルマニウムと同様に、ガス吸蔵を低減する効果、硬さの調整に効果がある。インジウムの添加量を０．０２質量％以上３質量％以下としたのは、０．０２質量％未満では上記効果が得られず、３質量％を超えると融点が下がり、加工性の低下をきたすためである。
尚、上記ゲルマニウム及びインジウムは、色調を変える効果も有る。
【実施例】
【００１５】
以下に本発明の金合金を、実施例を挙て説明するが、これらは本発明の範囲を限定するものではない。
本発明に係る金合金の実施例１〜３及び比較例１〜８の組成、硬度、加工性、色調を表１に示す。
【００１６】
【表１】
2008297564.tif 000002
【００１７】
尚、表１において、色調を示す略字「Ｖ．Ｐ．」は、「鮮やかなピンク色（vivid pink）」を示すものであり、ピンクゴールド宝飾品に適した色調であることを示す。
一方、略字「Ｒ．」は「赤色（red）」、略字「Ｒ．Ｙ．」は「赤みがかった黄色（reddish yellow）」、略字「Ｗ．Ｙ．」は「白みがかった黄色（whitish yellow）」、略字「Ｗ．Ｒ．」は「白みがかった赤色（whitish red）」を示すものであり、ピンクゴールド宝飾品には不適格な色調である。
【００１８】
実施例１〜３、比較例１〜８は、表１に示す組成の材料をアルゴン雰囲気下で高周波溶解にて合金化し、直径１０mmの鋳型に鋳込んで試料とした。
硬度Ｈｖは、焼鈍材と５０％加工材についてマイクロビッカーズ硬度計を用いて測定した。また、加工性は直径１０mmの試料を圧延率１０％で圧延加工を加え続け、端面のクラックの発生状況から判断した。さらに、色調は目視により判断した。
【００１９】
実施例１〜３の金合金は、金が４１．７質量％、銅が５１．５質量％以上５４質量％以下、銀が４．５質量％以下、亜鉛が２質量％以下、ゲルマニウムが２質量％、インジウムが０．３質量の範囲の金合金であり、実施例１は、金４１．７質量％（１０金）、銅５４質量％、亜鉛２質量％、ゲルマニウム２質量％、インジウム０．３質量％で構成した金合金である。
また、実施例２は、金４１．７質量％（１０金）、銅５１．５質量％、銀４．５質量％、ゲルマニウム２質量％、インジウム０．３質量％で構成した金合金である。
さらに、実施例３は、金４１．７質量％（１０金）、銅５４質量％、銀２質量％、ゲルマニウム２質量％、インジウム０．３質量％で構成した金合金である。
表１に示す通り、実施例１〜実施例３の本発明に係る金合金は、ピンクゴールド宝飾品に適した鮮やかなピンク色の色調を有すると共に、加工性も極めて良好であった。
【００２０】
比較例１〜比較例３は、金と銅の二元合金であり、金と銅の割合を変えたものである。金と銅の二元合金である比較例１〜比較例３では、銅による赤色の色調を得ることはできるが、艶のあるピンク色は得られなかった。
比較例４は、一般的な１０金の組成であるが、単純な１０金の組成では、ピンクゴールド宝飾品に適した鮮やかなピンク色の色調を得ることはできない。
【００２１】
比較例５及び比較例６は、銅の割合を４８質量％未満としたものであるが、この割合では色調が黄色みを帯びてしまう。
比較例７はゲルマニウムを３．１質量％添加したもの、比較例８はインジウムを３．１質量％添加したものであるが、ゲルマニウム、インジウムの割合が３質量％を越えると色調が白っぽくなってしまうことが判る。